(57)【要約】【目的】  清掃によりモップに絡み付いた繊維屑を洗浄によって容易に脱離でき、洗浄後の仕上りを良好にするパイル用繊維糸及びモップ用基布を開発する。【構成】  本発明に係るパイル用繊維糸及びモップ用基布４は、多数の短繊維５０を絡み合わせた単糸５２とこの単糸５２を複数本撚り合せた原糸５４とこの原糸５４を複数本揃えて撚りを掛けて形成した複合糸５６から構成される。パイル用繊維糸は平均太さ３ｄ以下の短繊維５０で、太さ４Ｓ〜１５Ｓの単糸５２から形成され、モップ用基布４は平均太さ１．４ｄ〜４．８ｄの短繊維５０で、太さ５Ｓ〜３５Ｓの単糸５２から形成される。このパイル用繊維糸から形成されたパイル８を使用して構成されたモップ２は、ダスト捕集性に優れ、清掃によって繊維屑１１６がパイル８やモップ用基布４に絡んでも、洗浄によって自動的に除去される。【選択図】  図４
2005270630.tif 000002
【特許請求の範囲】
【請求項１】
多数のパイルが植設されたモップを形成するためのパイル用繊維糸において、多数の短繊維を絡み合わせて単糸とし、この単糸複数本を撚り合せて原糸とし、この原糸複数本を撚り合せて複合糸としたとき、前記単糸、原糸及び複合糸からなるパイル用繊維糸群から選択されたパイル用繊維糸であり、前記短繊維の平均太さが３ｄ（デニール）以下で、単糸の太さが４Ｓ（英国式番手）〜１５Ｓ（英国式番手）であることを特徴とするパイル用繊維糸。
【請求項２】
請求項１に記載のパイル用繊維糸から形成された多数のパイルを植設したことを特徴とするモップ。
【請求項３】
請求項２に記載のモップをモップ把持部に装着したことを特徴とする清掃用具。
【請求項４】
モップ用基布に多数のパイルが植設されたモップを構成するモップ用基布において、多数の短繊維を絡み合わせて単糸を形成し、この単糸複数本を撚り合せて原糸とし、この原糸複数本を撚り合せて複合糸としたとき、前記単糸、原糸及び複合糸からなる基布用繊維糸群から基布用繊維糸を選択し、この基布用繊維糸により形成されたモップ用基布で、前記短繊維の平均太さが４．８ｄ（デニール）以下で、前記単糸の太さが５Ｓ（英国式番手）〜３５Ｓ（英国式番手）であることを特徴とするモップ用基布。
【請求項５】
前記短繊維の平均太さが１．４ｄ（デニール）〜４．８ｄ（デニール）である請求項４に記載のモップ用基布。
【請求項６】
請求項４又は５に記載のモップ用基布に多数のパイルを植設したことを特徴とするモップ。
【請求項７】
請求項４に記載のモップ用基布に多数のパイルを植設したモップであり、平均太さが３ｄ（デニール）以下の多数の短繊維を絡み合わせて４Ｓ（英国式番手）〜１５Ｓ（英国式番手）の太さを有する単糸を形成し、この単糸複数本を撚り合せて原糸とし、この原糸複数本を撚り合せて複合糸としたとき、前記単糸、原糸及び複合糸からなるパイル用繊維糸群から選択された、パイル用繊維糸により形成されたパイルを前記モップ用基布に植設したことを特徴とするモップ。
【請求項８】
請求項６又は７に記載のモップをモップ把持部に装着したことを特徴とする清掃用具。
【発明の詳細な説明】
【技術分野】
【０００１】
本発明は、床面や壁面を清掃するための清掃具に関し、更に詳細には、モップ把持部に装着されるモップにおいて、前記モップを構成するモップ用基布、モップ用パイル、及びそのパイルを形成するパイル用繊維糸に関する。
【背景技術】
【０００２】
従来から、家庭や職場の清掃用具として清掃用モップが広く利用されてきた。近年、レンタルモップ等の普及により、その需要は店舗や家庭で増大している。特に、モップがモップ把持部から取り外せるタイプの清掃用モップがよく利用されている。この清掃用モップは、床面等に直接接触するモップと保持具から構成され、保持具はモップを装着するモップ把持部と人が握る柄から構成されている。柄の先端はジョイントを介してモップ把持部に連結され、モップを回転可能に保持し、容易に着脱できる仕組になっている。
【０００３】
このモップは楕円形や長方形などの形状を成し、モップ用基布の下面全体に多数のパイルを植設して構成されている場合と、基布に植設しないで多数のパイルを直接糸状に結束して構成されている場合がある。これらのパイルは複数本の単糸を撚って、これを適当な長さに縫着して形成される。このパイルやモップ用基布には、従来、綿繊維が使用されてきた。綿繊維を使用したモップは価格が安く、使用後の洗浄性がよいので広く使用されてきが、綿繊維は吸水性が大きいので乾燥に時間を要し、洗浄回数が多くなるほど損耗して綿ぼこりが多数発生するという問題があった。また、多数回の洗浄により、綿繊維が保有する親水性のＯＨ基を失って収縮し、弾力性が低下するためダスト捕集性が悪くなるという欠点も有していた。
【０００４】
そのため、現在では、モップに化繊糸がよく利用される。化繊糸にはフィラメント糸（長繊維からなる連続糸）とスパン糸（短繊維からなる撚り糸）がある。フィラメント糸は軽量で洗浄後の乾燥時間が短いが、糸の外周面が比較的平滑なためダスト捕集性が悪くなるという欠点がある。他方、スパン糸ではダスト捕集性はよいが、捕集されたホコリが洗浄によっても容易に除去できないという弱点がある。即ち、通常の洗浄ではホコリ除去が困難であるから、特別洗浄が必要となる。従って、洗浄にコストが掛かり、製品の価格を押し上げる要因となっている。
【０００５】
このような技術的背景の下で本件出願人は、メッシュ状のモップ用基布にパイルを網目状に縫着してモップを形成する技術を特開平５−２７７０５４号として発表した。また、モップを把持部に装着する技術として、特開２００１−１０４２２８号が公表されている。
【特許文献１】特開平５−２７７０５４号公報
【特許文献２】特開２００１−１０４２２８号公報
【発明の開示】
【発明が解決しようとする課題】
【０００６】
前記特許文献１は、メッシュ状のモップ用基布にパイルを植設してモップを形成している。この公知技術以前では、モップ用基布に厚布を使用していたからモップ用基布の洗浄性が悪く、使用すればするほど汚れが蓄積し、洗浄してもその汚れを容易に除去できなかった。ところが、この公知技術により、モップ用基布をメッシュ状に変更したから、洗浄水の水切れがよく、汚れが蓄積することが少なくなり、モップ用基布の洗浄性は従来に比べ改善された。ところが、モップ用基布の下面に植設された多数のパイルの洗浄効率は十分には改善されず、以前と同様の水準にあった。本発明者等はこのモップを用いて、清掃・洗浄の繰り返し試験をした結果、特徴的な弱点を発見するに到った。この状況について図２７を用いて説明する。
【０００７】
図２７は、従来の清掃用具の概略斜視図である。清掃用具１１０はモップ保持具１１１にモップ１０２を装着して構成される。モップ保持具１１１は把持部１１４に形成されたジョイント１１５を介して、柄１１２を回動自在に連結して構成される。モップ１０２は、基布１０４（図２７では把持部１１４の下に隠れている）の下面に多数のパイル１０８を植設して構成され、基布１０４の上面左右には袋状部１０７，１０７が形成されている。前記把持部１１４の左右端部を袋状部１０７，１０７に挿入してモップ１０２はモップ保持具１１１に装着され、清掃用具１１０が完成される。
【０００８】
この清掃用具１１０を用いて床等を掃除し、その後モップを洗浄して再び掃除を行い、掃除・洗浄を多数回繰り返した。その結果、粒子性のホコリ（塵埃）は洗浄によって効率的に除去されることが分かったが、糸屑や髪の毛などの繊維屑１１６がパイルに絡みつき、洗浄してもその多くが除去できないことが分かった。しかも、掃除・洗浄の反復回数が多くなるに従って、洗浄後にモップ、特にパイルに絡み付く繊維屑１１６は次第に増加することが確認された。
【０００９】
前記特許文献２の公知技術は、モップ用基布の表裏両面にパイルを植設し、このモップ用基布を把持部に固定する技術に関するものであって、洗浄後にパイルに絡み付く繊維屑１１６については、特許文献１と同様の問題を有している。
【００１０】
このような繊維屑１１６は、機械洗浄で除去することがほとんど困難であり、洗浄して乾燥させた後、人手によって丹念に除去する以外に方法がなかった。特に、レンタルモップ等の洗浄においては処理量が多量であるから、この繊維屑１１６の除去作業が作業効率を低下させる原因となっていた。作業効率の低下は洗浄コストの増大を招き、最終的にはレンタル料金の価格上昇を引き起こす。
【００１１】
本発明者等は鋭意研究した結果、モップ用基布やパイルを形成する繊維とそれらに絡み付いた繊維屑量との相関関係に着目し、本発明を完成させたものである。従って、本発明の目的はモップ用基布やパイルを形成する繊維に特有の条件を保持させることによって、高ダスト捕集性を有しながら繊維屑が絡み付くことを極力抑制し、また、絡み付いても洗浄によって容易に脱離させることのできるモップ及びそれを用いた清掃用具を提供することである。
【課題を解決するための手段】
【００１２】
本発明は上記課題を解決するためになされたものであり、本発明の第１の形態は、多数のパイルが植設されたモップを形成するためのパイル用繊維糸において、多数の短繊維を絡み合わせて単糸とし、この単糸複数本を撚り合せて原糸とし、この原糸複数本を撚り合せて複合糸としたとき、前記単糸、原糸及び複合糸からなるパイル用繊維糸群から選択されたパイル用繊維糸であり、短繊維の平均太さが３ｄ（デニール）以下で、単糸の太さが４Ｓ（英国式番手）〜１５Ｓ（英国式番手）であるパイル用繊維糸である。
【００１３】
本発明の第２の形態は、第１形態のパイル用繊維糸から形成された多数のパイルを植設したモップである。
【００１４】
本発明の第３の形態は、第２形態のモップをモップ把持部に装着した清掃用具である。
【００１５】
本発明の第４の形態は、モップ用基布に多数のパイルが植設されたモップを構成するモップ用基布において、多数の短繊維を絡み合わせて単糸を形成し、この単糸複数本を撚り合せて原糸とし、この原糸複数本を撚り合せて複合糸としたとき、この単糸、原糸及び複合糸からなる基布用繊維糸群から基布用繊維糸を選択し、この基布用繊維糸により形成されたモップ用基布で、短繊維の平均太さが４．８ｄ（デニール）以下で、単糸の太さが５Ｓ（英国式番手）〜３５Ｓ（英国式番手）であるモップ用基布である。
【００１６】
本発明の第５の形態は、第４形態において、短繊維の平均太さが１．４ｄ（デニール）〜４．８ｄ（デニール）のモップ用基布である。
【００１７】
本発明の第６の形態は、第４形態又は第５形態のモップ用基布に多数のパイルを植設したモップである。
【００１８】
本発明の第７の形態は、第４形態のモップ用基布に多数のパイルを植設したモップであり、平均太さが３ｄ（デニール）以下の多数の短繊維を絡み合わせて４Ｓ（英国式番手）〜１５Ｓ（英国式番手）の太さを有する単糸を形成し、この単糸複数本を撚り合せて原糸とし、この原糸複数本を撚り合せて複合糸としたとき、前記単糸、原糸及び複合糸からなるパイル用繊維糸群から選択されたパイル用繊維糸により形成されたパイルを前記モップ用基布に植設したモップである。
【００１９】
本発明の第８の形態は、第６形態又は第７形態のモップをモップ把持部に装着した清掃用具である。
【発明の効果】
【００２０】
本発明の第１の形態によれば、平均太さが３ｄ（デニール）以下の短繊維で、太さが４Ｓ（英国式番手）〜１５Ｓ（英国式番手）の単糸、この単糸から作られた原糸及び複合糸から選択されたパイル用繊維糸を用いるから、柔軟性・ダスト捕集性・洗浄性（繊維屑除去性）に優れたモップ用パイルを形成できる。本発明者等はパイルやモップ用基布の最小構成単位が短繊維であることに着目し、ダスト捕集性と洗浄性も短繊維の性質に依存すると考えた。通常、短繊維は、長さが約３８ｍｍ、約５１ｍｍ、約７６ｍｍ等の短い繊維であり、ｄ（デニール）は繊維の太さを表わす単位で、デニール数が大きくなるほど太くなる。短繊維の性質を規定しているのは、材質、長さ及び太さであり、特に短繊維の太さに着目し、太さが細くなるほどダスト捕集性と洗浄性（繊維屑の除去性）が向上することを発見した。また、この短繊維を絡み合わせて形成された単糸の太さはＳ（英国式番手）で表され、１Ｓ、２Ｓ、３Ｓと数が大きくなるほど単糸の太さは細くなり、４Ｓ以上の単糸から形成されるパイル用繊維糸はより柔軟性に富んでいる。本発明者等は、単糸のデニール数と英国式番手数を変えて各種のパイル用繊維糸を形成し、このパイル用繊維糸からパイルを作製してダスト捕集性と洗浄性を試験した。その結果、特に平均太さが３ｄ（デニール）以下の短繊維で４Ｓ（英国式番手）〜１５Ｓ（英国式番手）の太さの単糸を基礎にしたパイル用繊維糸を用いてパイルを作成すれば、ダスト捕集性・吸水性の良い、しかも洗浄性（繊維屑の除去性）の高いモップ用パイルを形成できることを発見した。３ｄ（デニール）以下の細い短繊維を絡み合わせて形成された単糸は多数の間隙を内包し、表面積が大きく柔軟性に富んでいるから、ダスト捕集性に優れている。しかも、洗浄すると洗浄水を十分吸収して柔軟になり、絡み付いた繊維屑が脱離し易くなる効果を有している。４Ｓ（英国式番手）以上の単糸は細くて柔軟性があるが、細くなり過ぎると繊維として弾力性と耐久性が逆に低下する。本発明者等は、モップ用パイルの弾力性と耐久性の限界として単糸の太さが１５Ｓ以下であることを発見した。従って、繊維種に応じて４Ｓ（英国式番手）〜１５Ｓ（英国式番手）の単糸を適宜選択してパイル用繊維糸を形成すれば、弾力性と耐久性を有し、しかも良好なダスト捕集性と洗浄性を有したパイルを作製できる。このように、３ｄ（デニール）以下の短繊維からなる、４Ｓ（英国式番手）〜１５Ｓ（英国式番手）の単糸から形成される原糸及び複合糸から選択されるパイル用繊維糸はダスト捕集性が高く耐久性を有すると同時に、絡み付いた繊維屑が脱離し易く、また一本一本の単糸が細いので脱水性もよいという利点を有している。パイル用繊維糸は単糸でもよい、また原糸あるいは複合糸でもよいことは云うまでもない。以下の記載では、ｄはデニールを表し、Ｓは英国式番手を表しているから、主としてｄ及びＳの記号を用いて説明し、デニール及び英国式番手の文字は省略する。
【００２１】
本発明の第２の形態によれば、平均太さが３ｄ以下の短繊維で、太さ４Ｓ〜１５Ｓの単糸、原糸、複合糸から形成されるパイルからモップが形成されるので、柔軟でダスト捕集性がよく、特に洗浄性（繊維屑除去性）のよいモップを作製できる。前述したように、平均太さ３ｄ以下の短繊維から形成される単糸は柔軟性が高く、単糸の中でも太さ４Ｓ以上の単糸は細いのでより一層柔軟性が高くなる。従って、この単糸、原糸、複合糸から選択されるパイル用繊維糸から形成されたパイルは柔軟性が高く、洗浄時において吸水→膨張→柔軟という一連の過程によりパイルは洗剤を含んだ洗浄水の水流にほぐされて、パイルに絡まった糸屑や髪の毛などの従来容易に除去できなかった繊維屑を容易に除去できる。これは、本発明に係るパイルが洗浄水の渦流に柔軟に追従して容易に撹乱されることに他ならない。その結果、パイルに絡み付いたダストを容易に除去できるだけでなく、従来除去できなかった繊維屑も容易に除去できる。通常の洗浄では容易に脱離できなかった繊維屑も除去できる。従って、通常の洗浄で再使用できるので、清掃用モップの製品価格のコストダウンを実現できる。パイルに合成繊維を使用すれば耐損耗性に一段と優れた清掃用モップを提供でき、多数回の洗浄による品質低下を防止できる高品質な清掃用モップを提供できる。４Ｓ以上の単糸は細くて柔軟性があるが、細くなり過ぎると繊維として弾力性と耐久性が逆に低下する。本発明者等は、弾力性と耐久性の限界として単糸の太さが１５Ｓ以下であることを発見した。従って、繊維種に応じて４Ｓ〜１５Ｓの太さの単糸を適宜選択すれば、弾力性と耐久性を有し、しかも良好なダスト捕集性と洗浄性を有したモップを形成できる。例えば、柔軟性と弾力性が要求される床用モップとか、柔軟性が要求されるハンディモップなど使用目的に応じたモップを提供できる。通常の洗浄では容易に脱離できなかった繊維屑も効率的に除去できる利点を有する。
【００２２】
本発明の第３の形態によれば、平均太さが３ｄ以下の短繊維で太さ４Ｓ〜１５Ｓの単糸、この単糸から形成される原糸又は複合糸を用いて形成されたパイルを使用したモップを、モップ把持部に装着して清掃できるので効率よく清掃ができる。この清掃用具は柔軟でダスト捕集性がよく、従来のモップと比較して洗浄性、特に繊維屑除去性に優れているので、家庭用だけでなく産業用にも利用できる。モップの形状とモップ保持具を工夫すれば各種の用途に利用でき、例えば床用、天井用、壁用、ハンディ用等に利用できる。また、モップ把持部を取り替えれば道路清掃用、自動車清掃用、家庭用、業務用等に利用でき、機械化することにより清掃作業を自動化することもできる。
【００２３】
本発明の第４の形態によれば、平均太さが４．８ｄ以下の短繊維で、太さが５Ｓ〜３５Ｓの単糸、この単糸から形成される原糸及び複合糸から選択された基布用繊維糸からモップ用基布が作製されるので、従来除去が困難であった繊維屑を容易に離脱できる。縦糸及び横糸を織成したモップ用基布では、基布用繊維糸群から縦糸及び横糸を選択する。編布、不織布の場合には、基布用繊維糸群から選択された基布用繊維糸により形成される。従って、モップ用基布から繊維屑を除去する人手作業が極力抑制され、場合によっては不要とすることができる利点がある。本発明者等はモップ用基布の最小構成単位が短繊維であることに着目し、ダスト捕集性と洗浄性も短繊維の性質に依存すると考えて本発明を完成したものである。本発明者等は、デニール数を変えて各種のモップ用基布を作製してダスト捕集性と洗浄性を試験した。その結果、特に平均太さが４．８ｄ（デニール）以下の短繊維からモップ用基布を作製すれば、吸水性の良い、しかも洗浄性（繊維屑の除去性）の高いモップ用基布を形成できることを発見した。平均太さが４．８ｄ以下の細い短繊維を絡み合わせて形成された単糸は多数の間隙を内包し、表面積が大きく柔軟性に富んでいる。この単糸、またこの単糸から形成された原糸及び複合糸などの基布用繊維糸は、柔軟性、吸水性に優れている。従って、この基布用繊維糸を洗浄すると、洗浄水を十分吸収して柔軟になり、絡み付いた繊維屑が脱離し易くなる効果を有している。しかも太さ５Ｓ以上の単糸は細くて柔軟性に優れているが、細くなり過ぎると繊維としての弾力性と耐久性が逆に低下する。モップ用基布においては、本発明者等は弾力性と耐久性の限界として、単糸の太さが３５Ｓ以下であることを発見した。従って、繊維種に応じて５Ｓ〜３５Ｓの単糸を基本とする基布用繊維糸によりモップ用基布を作製すれば、弾力性と耐久性を有し、しかも高洗浄性を有したモップ用基布を作製できる。このように、平均太さが４．８ｄ以下の短繊維で、太さが５Ｓ〜３５Ｓの単糸、この単糸から形成される原糸及びその複合糸から形成されるモップ用基布は、耐久性を有すると同時に、絡み付いた繊維屑が脱離し易いなど洗浄性が向上する効果を奏する。
【００２４】
本発明の第５の形態によれば、平均太さが１．４ｄ〜４．８ｄの短繊維からモップ用基布が形成されるので耐久性に優れている。前述したように、平均太さが４．８ｄ以下の細い短繊維から形成される単糸は柔軟性が高く、５Ｓ〜３５Ｓの単糸は太さが細いのでより一層柔軟性が高い。従って、この単糸から形成されるモップ用基布は、柔軟性が高く、洗浄時において吸水・膨張・柔軟という一連の過程により、モップ用基布は洗剤を含んだ洗浄水の水流にほぐされて、モップ用基布に絡まった糸屑や髪の毛などの従来容易に除去できなかった繊維屑を容易に脱離させることが可能となった。これは、本発明に係るモップ用基布が洗浄水の渦流に柔軟に順応して容易に撹乱される性質を有することに他ならない。その結果、モップ用基布に絡み付いたダストを容易に除去できるだけでなく、従来除去できなかった繊維屑も容易に除去できる特徴を有する。本発明者等は短繊維のデニール数を変えて基布用繊維糸の耐久性を調べた。その結果、平均太さが１．４ｄ〜４．８ｄの短繊維から形成された基布用繊維糸が、柔軟性が高く耐久性に優れていることを発見した。従って、平均太さが１．４ｄ〜４．８ｄの短繊維から形成された基布用繊維糸をモップ用基布に使用すれば、柔軟で、耐久性に優れたモップ用基布を作製できる。
【００２５】
本発明の第６の形態によれば、本発明に係るモップは、短繊維の平均太さが４．８ｄ以下、特に１．４ｄ〜４．８ｄからなり、５Ｓ〜３５Ｓの太さの単糸、この単糸から形成される原糸及びその複合糸から形成されたモップ用基布にパイルが植設されている。従って、このモップは従来除去が困難であった、基布に付着した髪の毛や繊維屑などの繊維屑を容易に除去できるので、清掃後の洗浄効率を高めることができる。しかもこのモップは洗浄することにより何回も使用することができるので経済的で、レンタルモップとして利用すれば製品コストを低減できる効果がある。
【００２６】
本発明の第７の形態によれば、本発明に係るパイルを本発明に係るモップ用基布に植設してモップを作製するので、高洗浄性を有したモップを作製できる。このモップを構成するパイルと基布は、柔軟で洗浄性、特に繊維屑除去性に優れている。従って、従来除去が困難であったパイルに絡み付いた繊維屑も容易に離脱できるので、繊維屑を除去する人手作業が極力抑制され、場合によっては不要とすることができる利点がある。本発明に係るモップのパイルを形成するパイル用繊維糸は次の条件を有しておればよい。第１に、パイル用繊維糸が、平均太さが３ｄ以下の短繊維から形成された単糸で、単糸の太さが４Ｓ〜１５Ｓであること。第２に、パイル用繊維糸が、この単糸から形成された原糸やその複合糸であること。このいずれかに該当するパイル用繊維糸から形成されたパイルであれば、本発明に係るモップに適用できる。また、本発明に係るモップ用基布を形成する基布用繊維糸は次の条件を有しておればよい。第１は、基布用繊維糸が、平均太さ１．４ｄ〜４．８ｄの短繊維から形成された単糸で、単糸の太さが５Ｓ〜３５Ｓであること。第２に、基布用繊維糸が、この単糸から形成された原糸やその複合糸であること。このいずれかに該当する基布用繊維糸から形成された基布であれば、本発明に係るモップに適用できる。このパイルとモップ用基布から構成されるモップは柔軟性と弾力性に優れており、しかもダスト捕集性と洗浄性に優れている。パイルやモップ用基布に合成繊維を使用すれば耐損耗性に優れたモップを提供できる。
【００２７】
本発明の第８の形態によれば、本発明に係るモップ用基布にパイルを植設したモップを、モップ把持部に装着して使用できるので効率よく清掃することができる。このモップを構成するパイルに本発明のパイルを使用すれば、柔軟でダスト捕集性がよく、通常の洗浄では容易に脱離できなかった繊維屑も除去できる清掃用具を提供できる。この清掃用具は、モップの基布に付着した髪の毛や糸屑などの繊維屑も容易に除去できる特徴を有している。従って、通常の洗浄で再使用できるので、清掃用具の製品価格のコストダウンを実現できる。特に、レンタルモップにおいては、洗浄作業の効率を大幅に上げることができ、企業収益の改善とレンタル料金の低下を実現できる。また、この清掃用具のモップに合成繊維を使用すれば、耐損耗性に一段と優れた清掃用具を提供でき、多数回の洗浄による品質低下を防止することができる。この清掃用具はダスト捕集性に優れ、洗浄性、特に繊維屑の除去性に優れているので、家庭用だけでなく業務用等に利用できる。
【発明を実施するための最良の形態】
【００２８】
以下に、本発明に係るモップ及び清掃道具の実施形態を図面に従って詳細に説明する。
【００２９】
図１はモップとモップ保持具の概略説明図である。（１Ａ）は本実施形態の清掃用具に使用されるモップ２の模式図である。モップ２は、楕円状のモップ用基布４と、その下面に植設された多数のパイル８から構成される。植設方法としては、縫着、融着など各種の公知方法を利用できる。モップ用基布４は綿繊維や合成繊維を網目状に織成して構成され、モップ用基布４の上面に同繊維種からなる袋状部６，６が設けられている。この袋状部６，６は後述する把持部１４の端部１４ａ，１４ａを装着するためのもので、袋状部６，６の開口部が互いに対向するように配置されている。また、上述したように、モップ用基布４の下面に本発明のパイル用繊維糸から形成されたパイル８が多数植設されている。
【００３０】
（１Ｂ）はモップ２を固定し保持するモップ保持具１０の概略斜視図である。モップ保持具１０は、モップ２を装着するパイプや合成樹脂成型体から構成される把持部１４と、モップ２を手動操作するための柄１２から構成され、柄１２の基端にはグリップ１５が形成されている。柄１２の先端はジョイント１３を介して把持部１４に連結され、把持部１４に対し柄１２を上方半空間に旋回自在に構成され、モップの操作性を良好にしている。把持部１４は両端に端部１４ａ，１４ａを有し、この端部１４ａ，１４ａを前記モップ繊維体２の袋状部６，６に装着して、モップ繊維体２をモップ保持具１０に固定する。
【００３１】
把持部１４は折曲部１６，１６で下方に折れ曲がり、モップ２を容易に着脱できる構造になっている。端部１４ａ、１４ａを折曲自在としたが、折曲不能であってもよい。例えば、把持部１４の下面に係止ファスナーを固着し、モップ用基布４の上面に係止ファスナーを固着し、係止ファスナー同士の係り合いにより、把持部１４とモップ２を一体化してもよい。
【００３２】
図２は本実施形態におけるモップ用パイルの形成図である。（２Ａ）は短繊維５０を撚り合わせて単糸５２を形成する説明図である。本実施形態では３ｄ以下の短繊維を使用する。短繊維の長さは、例えば約３８ｍｍ、約５１ｍｍの程度で、これらの短繊維を多数撚り合わして単糸５２を形成する。天然繊維には綿のように短繊維であるものが多いが、化学繊維ではフィラメント糸のような長繊維を短く切断して短繊維を形成する場合がある。（２Ｂ）は単糸５２を表している。多数の短繊維５０を平行に揃え撚り合わせて単糸５２を形成する。前記フィラメント糸のような長繊維の化学繊維は、短く切断して短繊維にしてから単糸５２を形成する。単糸５２の太さは前記Ｓで表し、大小各種の太さを形成できる。本発明のモップ用パイルに使用される単糸の平均の太さは少なくとも４Ｓ以上であり、好適には４Ｓ以上で１５Ｓ以下に調節される。この単糸５２を複数本撚り合わして原糸５４を形成する。（２Ｃ）は５本の単糸から構成される原糸５４を表している。単糸５２の種類により各種の原糸５４を作成でき、複数種の混紡からなる原糸５４も形成できる。原糸５４の撚りかたとその回数は多種多様であり、目的に応じて適宜調整される。（２Ｄ）は２本の原糸５４を撚り合わせて形成された複合糸５６である。（２Ｅ）は単糸５２、原糸５４及び複合糸５６などのパイル用繊維糸から形成されたパイル８が示され、パイル端部９がループ状に形成されたループパイル８ａは「ほつれ」などが生じることが少ない。（２Ｆ）ではパイル端部９がカットされたカットパイル８ｂが示されている。モップ２としてループパイル８ａとカットパイル８ｂのいずれを使用するかは目的に応じて適宜選択される。
【００３３】
図３は本実施形態における基布用繊維糸の形成図である。（３Ａ）〜（３Ｄ）は図２と同様であるので説明を省略する。この基布用繊維糸からモップ用基布４が作製される。
【００３４】
図４は本実施形態における基布用繊維糸から形成されたモップ用基布にパイルが植設されたモップの模式図である。モップ２は、モップ用基布４に多数のパイル８が植設されている。このモップ用基布４は、単糸５２、原糸５４及び複合糸５６の基布用繊維糸を縦糸３ａ、横糸３ｂとし、この縦糸３ａ、横糸３ｂをメッシュ状に織り合わせて楕円形状を形成している。また、モップ用基布４の上面に袋状部６がモップ用基布４の両端に設けられ、モップ用基布４と袋状部６の端部は縁取りとして縁かがり５ａが形成されている。このモップ用基布４には不織布、織物布、編物布などの種類があり、複数種の基布用繊維糸を用いて混紡モップ用基布を作製することもできる。このモップ用基布４に前記パイル８を多数植設して本発明に係るモップ２は作製される。このモップ用基布４は洗浄性がよく、従来除去が困難であった繊維屑も容易に洗い落とすことができる。
【００３５】
図５は本実施形態におけるモップ用基布に植設されたパイルの断面図である。モップ２は、モップ用基布４の縦糸３ａと横糸３ｂにより形成された小孔（メッシュ）７にパイル８が多数打ち込まれて形成されている。  パイル８をモップ用基布４に植設する方法には、モップ用基布４に縫い付けたり融着させる方法とモップ用基布４にパイル８を直接打ち込んでモップ２を完成する方法がある。本実施形態においてはモップ用基布４の長手方向に両サイドと中央の３列にパイルが植設されているが、配列数は適宜増減できる。パイル８は一般的に１１Ｓの単糸２本撚りを使用し、パイルの長さは用途により異なる。パイル８をモップ用基布４に縫い付ける場合は５〜２００ｍｍ、特に３０〜１００ｍｍの長さが好ましい。また、モップ用基布４にパイル８を打ち込む場合は、２ｍｍ〜１５ｍｍ、特に７ｍｍ前後の長さが好ましい。パイルの打ち込み本数は縦糸１６本／インチ〜２４本／インチ、中でも２４本／インチ前後、横糸３０本／インチ〜６０本／インチ、中でも５０本／インチ前後がこのましい。また、パイル８は複数種の繊維から形成でき、このパイルの配列及びパイルの植設パターン等は、モップの用途に応じて適宜調整される。
【００３６】
図６は本実施形態における、基布にパイルを植設しないでパイルを糸状に結束して形成されたモップの模式図である。（６Ａ）パイルを糸状に結束して形成されたモップを使用した清掃用具の斜視図である。清掃用具２は芯材１１ａの外周に形成された溝に、糸状に結束された多数のパイル８を巻き付けて構成されている。（６Ｂ）は前記糸状に結束されたパイル８を作製するときの説明図である。前記パイル用繊維糸から形成されたパイル８を図のように一定長さに束ねて、その中央に結束部１１ｂを設けて糸状に結束されている。パイル８の端部は点線で示されている切断部１１ｃでカットされている。
【００３７】
前記したパイル８やモップ用基布４に用いられる繊維糸には、綿などの天然繊維のほか、払拭性のよい化学繊維、例えばナイロン繊維、アクリル繊維、レーヨン等のセルロース性繊維やポリビニルアルコール繊維、ポリエステル繊維、ポリオレフィン繊維、ポリ塩化ビニル繊維等が利用でき、またこれらの混紡繊維が利用できる。これらは紡績糸、マルチフィラント等の形で、また巻縮糸、未巻縮糸の形で利用される。
【００３８】
このモップ２は、例えばダスト吸着用油剤を含浸させて使用する。ダスト吸着用油剤としては、鉱物油や合成潤滑油等があり、これにカチオン界面活性剤等の界面活性剤を添加して使用することがある。ダスト吸着用油剤の含浸量は一般的に５〜５０重量％であるが、使用目的に応じて適宜調整して使用する。
【実施例】
【００３９】
［モップ用パイル］
以下の実施例の記載では、ｄはデニールを表し、Ｓは英国式番手即ち、綿番手を表しているから、主としてｄ及びＳの記号を用いて説明し、デニール及び英国式番手の文字は省略する。本実施例では短繊維として綿繊維とナイロン繊維を用いる。綿繊維としては、０．５ｄ、１ｄ、２ｄ、３ｄからなる４種類の太さの短繊維を用意し、ナイロン繊維としては、０．５ｄ、１ｄ、２ｄ、３ｄ、４ｄ、６ｄからなる６種類の太さの短繊維を用意した。各短繊維に関し１Ｓ、２Ｓ、４Ｓ、６Ｓ、８Ｓ、１１Ｓ、１３Ｓ、１５Ｓ、１７Ｓ、１９Ｓからなる１０種類の太さの単糸を形成する。従って、１００種類の単糸が形成される。１Ｓ、２Ｓ、４Ｓ、６Ｓ、８Ｓ、１１Ｓの単糸は２本、１３Ｓ、１５Ｓ、１７Ｓ、１９Ｓの単糸は３本を揃えて、それぞれ１〜２回／インチの割合で撚り合わせて原糸とした。この同じ英国式番手の原糸を２本揃え、２〜３回/インチの割合で撚りをかけて清掃部材用パイルを作成した。従って、１００種類の清掃部材用パイルが用意された。
【００４０】
このパイルを基布に植設して、１００種類のモップが形成された。これら１００種のモップを、汚れがほぼ同一条件の家庭に供給して一週間の清掃にかけた。これらを回収して同一条件で洗浄し、再び清掃工程に回した。清掃→洗浄を９回反復した。最後に、第１０回目の清掃→洗浄を行った後、パイルのダスト捕集性、洗浄後の繊維屑除去性（洗浄性）、洗浄後の仕上り及びパイルの耐久性について確認試験が行われた。
【００４１】
[実施例１〜１０：パイル（綿繊維）]
図７は実施例１〜１０の一覧図である。０．５ｄの短繊維（ナイロン繊維）を用いて単糸が形成され、この単糸から形成された原糸及びその複合糸から形成されたパイルについて上記項目別に目視で判定し、優は◎、良は○、可は△、不可は×で表している。パイルのダスト捕集性、洗浄後の繊維屑除去性は従来のパイルとの比較により判定し、洗浄後の仕上りについては柔軟性の観点から判定した。パイルの耐久性については外観の損耗から判定した。図７において、実施例９，１０に不具合が生じた。パイルの耐久性に問題があり、単糸の太さが原因と考えられる。
【００４２】
[実施例１１〜２０：パイル（綿繊維）]
図８は実施例１１〜２０の一覧図である。平均太さが１ｄの短繊維を用いて単糸を形成し、それぞれの単糸、原糸及び複合糸から形成されたパイルについて実施例１〜１０と同様の方法で判定した。図８において、実施例１９、２０に不具合が生じた。実施例１９、２０ともパイルの耐久性に問題があった。これも単糸の太さが原因と考えられる。
【００４３】
[実施例２１〜３０：パイル（綿繊維）] 
図９は実施例２１〜３０の一覧図である。平均太さが２ｄの短繊維を用いて単糸を形成した。図９において、実施例２１、３０に不具合が生じた。実施例２１は洗浄後の仕上りに、実施例３０はパイルの耐久性に問題があった。これも単糸の太さが原因と考えられる。
【００４４】
[実施例３１〜４０：パイル（綿繊維）]
図１０は実施例３１〜４０の一覧図である。平均太さが３ｄの短繊維を用いて単糸を形成した。実施例３１、３２に不具合が生じた。実施例３１はダスト捕集性、洗浄後の繊維屑除去性及び洗浄後の仕上りに、実施例３２は洗浄後の仕上りに問題があった。これも単糸の太さが原因と考えられる。
【００４５】
以上の実施例１〜４０の判定結果から、綿製パイルを構成する単糸が、平均太さ３ｄ以下の短繊維から形成され、しかも単糸の太さが４Ｓ〜１５Ｓの範囲において、ダスト捕集性、洗浄後の繊維屑除去性、洗浄後の仕上り及びパイルの耐久性に不具合がなかった。従って、平均太さが３ｄ以下の短繊維から形成された、太さが４Ｓ〜１５Ｓの単糸、この単糸から形成される原糸及びその複合糸から作製された綿製パイルは、本発明の目的である高洗浄性（繊維屑除去性大）を有することが証明された。
【００４６】
[実施例４１〜５０：パイル（ナイロン繊維）]
図１１は実施例４１〜５０の一覧図である。０．５ｄの短繊維（ナイロン繊維）を用いて単糸を形成し、この単糸から原糸及び複合糸などのパイル用繊維糸を形成し、このパイル用繊維糸から作製されたモップ用パイルについて実施例１〜１０と同様の方法で判定した。図１１において、実施例４９、５０に不具合が生じた。パイルの耐久性に問題があり、単糸の太さが原因と考えられる。
【００４７】
[実施例５１〜６０：パイル（ナイロン繊維）]
図１２は実施例５１〜６０の一覧図である。平均太さが１ｄの短繊維を用いて単糸を形成した。図１２において、実施例５１、６０に不具合が生じた。実施例５１は洗浄後の仕上りに、実施例６０はパイルの耐久性に問題があった。これも単糸の太さが原因と考えられる。
【００４８】
[実施例６１〜７０：パイル（ナイロン繊維）] 
図１３は実施例６１〜７０の一覧図である。平均太さが２ｄの短繊維を用いて単糸を形成した。図１３において、実施例６１、６２に不具合が生じた。実施例６１は洗浄後の繊維屑除去性と洗浄後の仕上りに、実施例６２は洗浄後の仕上りに問題があった。これも単糸の太さが原因と考えられる。
【００４９】
[実施例７１〜８０：パイル（ナイロン繊維）]
図１４は実施例７１〜８０の一覧図である。平均太さが３ｄの短繊維を用いて単糸を形成した。実施例７１、７２に不具合が生じた。実施例７１はダスト捕集性、洗浄後の繊維屑除去性及び洗浄後の仕上りに、実施例７２は洗浄後の仕上りに問題があった。これも単糸の太さが原因と考えられる。
【００５０】
[実施例８１〜９０：パイル（ナイロン繊維）]
図１５は実施例８１〜９０の一覧図である。平均太さが４ｄの短繊維を用いて単糸を形成した。実施例８１、８２、８３に不具合が生じた。実施例８１及び実施例８２はダスト捕集性、洗浄後の繊維屑除去性及び洗浄後の仕上りに、実施例８３は洗浄後の繊維屑除去性及び洗浄後の仕上りに問題がある。
【００５１】
[実施例９１〜１００：パイル（ナイロン繊維）]
図１６は実施例９１〜１００の一覧図である。平均太さが６ｄの短繊維を用いて単糸を形成した。実施例９１、９２、９３、９４に不具合が生じた。実施例９１、９２，９３はダスト捕集性、洗浄後の繊維屑除去性及び洗浄後の仕上りに、実施例９４は洗浄後の繊維屑除去性に問題がある。
【００５２】
以上の実施例４１〜１００の判定結果から、ナイロン製パイルを構成する単糸が、平均太さ３ｄ以下の短繊維から形成され、しかも単糸の太さが４Ｓ〜１５Ｓの範囲において、ダスト捕集性、洗浄後の繊維屑除去性、洗浄後の仕上り及びパイルの耐久性に不具合がなかった。従って、平均太さが３ｄ以下の短繊維から形成された、太さが４Ｓ〜１５Ｓの単糸、この単糸から形成される原糸及びその複合糸から作製されたナイロン製パイルは、本発明の目的である高洗浄性（繊維屑除去性大）を有することが証明された。
【００５３】
［モップ用基布］
綿繊維としては、１ｄ、１．４ｄ、２．５ｄ、３ｄからなる４種類の太さの短繊維を用意し、ナイロン繊維としては、１ｄ、１．４ｄ、２．５ｄ、３．６ｄ、４．８ｄ、５．４ｄからなる６種類の太さの短繊維を用意した。各短繊維に関し１Ｓ、３Ｓ、５Ｓ、１１Ｓ、１７Ｓ、２３Ｓ、２９Ｓ、３５Ｓ、３７Ｓ，３９Ｓからなる１０種類の太さの単糸を形成する。１Ｓ〜１７Ｓの単糸は１本を用い、２３Ｓ〜３９Ｓの単糸は２本を揃えて、２〜３回/インチの割合で撚りをかけてモップ用基布の縦糸を作成した。従って、１００種類のモップ用基布に使用される縦糸が用意された。これらの縦糸と、横糸として縦糸と同じ太さの短繊維から形成された１１Ｓ（英国式番手）の単糸１本を用いてモップ用基布を作成し、パイルを植設して１００種類のモップを形成した。これら１００種のモップを汚れがほぼ同一条件の家庭に供給して、モップ用パイルと同様の確認試験が行われた。  
【００５４】
[実施例１０１〜１１０：モップ用基布（綿繊維）]
図１７は実施例１０１〜１１０の一覧図である。平均太さが１ｄの短繊維（綿繊維）を用いて単糸を形成し、この単糸、原糸及び複合糸から縦糸を形成し、横糸に同じ太さの短繊維からなる、１１Ｓの単糸１本を用いてモップ用基布を作製した。図１７において、実施例１０８、１０９、１１０に不具合が生じた。モップ用基布の耐久性に問題があり、単糸の太さが原因と考えられる。
【００５５】
[実施例１１１〜１２０：モップ用基布（綿繊維）]
図１８は実施例１１１〜１２０の一覧図である。平均太さが１．４ｄの短繊維を用いて単糸を形成しモップ用基布を作製した。図１８において、実施例１１９、１２０に不具合が生じた。実施例１１９、１２０はモップ用基布の耐久性に問題があった。これも単糸の太さが原因と考えられる。
【００５６】
[実施例１２１〜１３０：モップ用基布（綿繊維）]
図１９は実施例１２１〜１３０の一覧図である。平均太さが２．５ｄの短繊維を用いて単糸を形成しモップ用基布を作製した。図１９において、実施例１２１、１３０に不具合が生じた。実施例１２１は洗浄後の仕上りに、実施例１３０は基布の耐久性に問題があった。これも単糸の太さが原因と考えられる。
【００５７】
[実施例１３１〜１４０：モップ用基布（綿繊維）]
図２０は実施例１３１〜１４０の一覧図である。平均太さが３ｄの短繊維を用いて単糸を形成しモップ用基布を作製した。実施例１３１、１４０に不具合が生じた。実施例１３１は洗浄後の繊維屑除去性及び洗浄後の仕上りに、実施例１４０はモップ用基布の耐久性に問題があった。これも単糸の太さが原因と考えられる。
【００５８】
以上の実施例１２１〜１４０の判定結果から、平均太さが１．４ｄ〜３ｄの短繊維からなる、太さが５Ｓ〜３５Ｓの単糸、この単糸から形成された原糸及びその複合糸から形成された縦糸と、同じ太さの短繊維からなる、太さ１１Ｓの単糸、この単糸から形成された原糸及びその複合糸から形成された横糸で作製された綿基布は、洗浄後の繊維屑除去性、洗浄後の仕上り及び耐久性に不具合がなかった。従って、本発明に係る綿基布は、高洗浄性（繊維屑除去性大）を有することが証明された。
【００５９】
[実施例１４１〜１５０：モップ用基布（ナイロン繊維）]
図２１は実施例１４１〜１５０の一覧図である。平均太さが１ｄの短繊維（ナイロン繊維）を用いて単糸を形成しモップ用基布を作製した。図２１において、実施例１４９、１５０に不具合が生じた。モップ用基布の耐久性に問題があり、単糸の太さが原因と考えられる。
【００６０】
[実施例１５１〜１６０：モップ用基布（ナイロン繊維）]
図２２は実施例１５１〜１６０の一覧図である。平均太さが１．４ｄの短繊維を用いて単糸を形成しモップ用基布を作製した。図２２において、実施例１５１、１５９、１６０に不具合が生じた。実施例１５１は洗浄後の繊維屑除去性に、実施例１５９、１６０はモップ用基布の耐久性に問題があった。これも単糸の太さが原因と考えられる。
【００６１】
[実施例１６１〜１７０：モップ用基布（ナイロン繊維）]
図２３は実施例１６１〜１７０の一覧図である。平均太さが２．５ｄの短繊維を用いて単糸を形成しモップ用基布を作製した。図２３において、実施例１６１、１７０に不具合が生じた。実施例１６１は洗浄後の繊維屑除去性及び洗浄後の仕上りに、実施例１７０は基布の耐久性に問題があった。
【００６２】
[実施例１７１〜１８０：モップ用基布（ナイロン繊維）]
図２４は実施例１７１〜１８０の一覧図である。平均太さが３．６ｄの短繊維を用いて単糸を形成しモップ用基布を作製した。実施例１７１、１７２に不具合が生じた。実施例１７１は洗浄後の繊維屑除去性及び洗浄後の仕上りに、実施例１７２は洗浄後の繊維屑除去性に問題があった。
【００６３】
[実施例１８１〜１９０：モップ用基布（ナイロン繊維）]
図２５は実施例１８１〜１９０の一覧図である。平均太さが４．８ｄの短繊維を用いて単糸を形成してモップ用基布を作製した。実施例１８１、１８２に不具合が生じた。実施例１８１及び実施例１８２は洗浄後の繊維屑除去性と洗浄後の仕上りに問題がある。
【００６４】
[実施例１９１〜２００：モップ用基布（ナイロン繊維）]
図２６は実施例１９１〜２００の一覧図である。平均太さが５．４ｄの短繊維を用いて単糸を形成してモップ用基布を作製した。実施例１９１、１９２、１９３、１９４に不具合が生じた。実施例１９１、１９２、１９３は洗浄後の繊維屑除去性及び洗浄後の仕上りに、実施例１９４は洗浄後の繊維屑除去性に問題がある。
【００６５】
以上の実施例１４１〜２００の判定結果から、平均太さが１．４ｄ〜４．８ｄの短繊維からなる、太さが５Ｓ〜３５Ｓの単糸、この単糸から形成された原糸及びその複合糸から形成された縦糸と、同じ太さの短繊維からなる、太さ１１Ｓの単糸で、この単糸から形成された原糸及びその複合糸から形成された横糸で作製されたナイロン基布は、洗浄後の繊維屑除去性、洗浄後の仕上り及び耐久性に不具合がなかった。従って、本発明に係るナイロン基布は、高洗浄性（繊維屑除去性大）を有することが証明された。
【産業上の利用可能性】
【００６６】
本発明に係る短繊維の太さが３ｄ以下で、太さが４Ｓ〜１５Ｓの単糸、原糸及び複合糸から形成されたパイルは高ダスト捕集性と高洗浄性を有し、本発明に係る短繊維の平均太さが１．４ｄ〜４．８ｄの短繊維で、太さが５Ｓ〜３５Ｓの単糸、原糸及び複合糸から形成されたモップ用基布も高洗浄性を有している。従って、本発明に係るパイルとモップ用基布を用いて作製されたモップは、家庭用に利用されるだけでなく、広く産業一般に利用することができる。
【図面の簡単な説明】
【００６７】
【図１】本実施形態におけるモップとモップ保持具の概略説明図である。
【図２】本実施形態におけるモップ用パイルの形成図である。
【図３】本実施形態における基布用繊維糸の形成図である。
【図４】本実施形態における基布用繊維糸から形成されたモップ用基布にパイルが植設されたモップの模式図である。
【図５】本実施形態におけるモップ用基布に植設されたパイルの断面図である。
【図６】本実施形態における、基布にパイルを植設しないでパイルを糸状に結束して形成されたモップの模式図である。
【図７】実施例１〜１０の一覧図である。
【図８】実施例１１〜２０の一覧図である。
【図９】実施例２１〜３０の一覧図である。
【図１０】実施例３１〜４０の一覧図である。
【図１１】実施例４１〜５０の一覧図である。
【図１２】実施例５１〜６０の一覧図である。
【図１３】実施例６１〜７０の一覧図である。
【図１４】実施例７１〜８０の一覧図である。
【図１５】実施例８１〜９０の一覧図である。
【図１６】実施例９１〜１００の一覧図である。
【図１７】実施例１０１〜１１０の一覧図である。
【図１８】実施例１１１〜１２０の一覧図である。
【図１９】実施例１２１〜１３０の一覧図である。
【図２０】実施例１３１〜１４０の一覧図である。
【図２１】実施例１４１〜１５０の一覧図である。
【図２２】実施例１５１〜１６０の一覧図である。
【図２３】実施例１６１〜１７０の一覧図である。
【図２４】実施例１７１〜１８０の一覧図である。
【図２５】実施例１８１〜１９０の一覧図である。
【図２６】実施例１９１〜２００の一覧図である。
【図２７】従来の清掃用モップの概略斜視図である。
【符号の説明】
【００６８】
２              モップ
３ａ            縦糸
３ｂ            横糸              
４              モップ用基布
５ａ            縁かがり
６              袋状部
７              小孔（メッシュ）
８              パイル
８ａ            ループパイル
８ｂ            カットパイル
９              パイル端部
１０            モップ保持具
１１ａ          芯材
１１ｂ          結束部
１１ｃ          切断部
１２            柄
１３            ジョイント
１４            把持部
１４ａ          端部
１５            グリップ
５０            短繊維
５２            単糸
５４            原糸
５６            複合糸
１０２          モップ
１０４          基布
１０７          袋状部
１０８          パイル
１１０          清掃用具
１１１          モップ保持具
１１２          柄
１１４          把持部
１１５          ジョイント
１１６          繊維屑  
【図１】
2005270630.tif 000003
【図２】
2005270630.tif 000004
【図３】
2005270630.tif 000005
【図４】
2005270630.tif 000006
【図５】
2005270630.tif 000007
【図６】
2005270630.tif 000008
【図７】
2005270630.tif 000009
【図８】
2005270630.tif 000010
【図９】
2005270630.tif 000011
【図１０】
2005270630.tif 000012
【図１１】
2005270630.tif 000013
【図１２】
2005270630.tif 000014
【図１３】
2005270630.tif 000015
【図１４】
2005270630.tif 000016
【図１５】
2005270630.tif 000017
【図１６】
2005270630.tif 000018
【図１７】
2005270630.tif 000019
【図１８】
2005270630.tif 000020
【図１９】
2005270630.tif 000021
【図２０】
2005270630.tif 000022
【図２１】
2005270630.tif 000023
【図２２】
2005270630.tif 000024
【図２３】
2005270630.tif 000025
【図２４】
2005270630.tif 000026
【図２５】
2005270630.tif 000027
【図２６】
2005270630.tif 000028
【図２７】
2005270630.tif 000029